(57)【要約】【課題】  酸化防止剤由来の化合物に起因するフィルター詰まりにより発生する印字不良を生じることのない、部材の少なくとも一部がポリオレフィン樹脂製であるインクジェット用インク保持容器を提供する。【解決手段】インクジェット記録装置に用いられるインクジェット用インク保持容器において、前記インク保持容器を構成する部材の少なくとも一部分がポリオレフィン樹脂製であり、該ポリオレフィン樹脂には少なくともヒンダードフェノール骨格を有する酸化防止剤と、ビス（２，６−ジ−ｔ−ブチルフェニル）ペンタエリスリトールジフォスファイト（Ｐ−６と表す）よりも高い疎水性を有するリン系酸化防止剤とが含有されており、かつ上記Ｐ−６と同一若しくはより低い疎水性を有するリン系酸化防止剤は非含有であることを特徴とするインクジェット用インク保持容器。【選択図】図１
2007320135.tif 000002
【特許請求の範囲】
【請求項１】
インクジェット記録装置に用いられるインクジェット用インク保持容器において、前記インクジェット用インク保持容器を構成する部材の少なくとも一部分がポリオレフィン樹脂製であり、該ポリオレフィン樹脂には少なくともヒンダードフェノール骨格を有する酸化防止剤と、ビス（２，６−ジ−ｔ−ブチルフェニル）ペンタエリスリトールジフォスファイトよりも高い疎水性を有するリン系酸化防止剤とが含有されており、かつビス（２，６−ジ−ｔ−ブチルフェニル）ペンタエリスリトールジフォスファイトと同一の若しくはより低い疎水性を有するリン系酸化防止剤は非含有であることを特徴とするインクジェット用インク保持容器。
【請求項２】
前記インクジェット用インク保持容器を構成する部材が、１種または２種以上のポリオレフィン樹脂を延伸して作製した繊維状素材に熱圧縮成型を施して作製した毛管力発生部材である請求項１記載のインクジェット用インク保持容器。
【請求項３】
前記ビス（２，６−ジ−ｔ−ブチルフェニル）ペンタエリスリトールジフォスファイトよりも高い疎水性を有するリン系酸化防止剤が、トリス（２，４−ジ−ｔ−ブチルフェニル）フォスファイト、ビス（２，６−ジ−ｔ−ブチル−４−メチルフェニル）ペンタエリスリトールジフォスファイト、ジステアリルペンタエリスリトールジフォスファイト、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピン及び２，２’−メチレンビス（４，６−ジ−ｔ−ブチルフェニル）オクチルフォスファイトからなる群より選ばれた少なくとも一種のリン系酸化防止剤であることを特徴とする請求項１又は２記載のインクジェット用インク保持容器。
【請求項４】
前記ビス（２，６−ジ−ｔ−ブチルフェニル）ペンタエリスリトールジフォスファイトよりも高い疎水性を有するリン系酸化防止剤が、トリス（２，４−ジ−ｔ−ブチルフェニル）フォスファイトであることを特徴とする請求項３記載のインクジェット用インク保持容器。
【請求項５】
前記ビス（２，６−ジ−ｔ−ブチルフェニル）ペンタエリスリトールジフォスファイトよりも高い疎水性を有するリン系酸化防止剤が、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピンであることを特徴とする請求項３記載のインクジェット用インク保持容器。
【請求項６】
前記ビス（２，６−ジ−ｔ−ブチルフェニル）ペンタエリスリトールジフォスファイトよりも高い疎水性を有するリン系酸化防止剤が、ビス（２，６−ジ−ｔ−ブチル−４−メチルフェニル）ペンタエリスリトールジフォスファイトであることを特徴とする請求項３記載のインクジェット用インク保持容器。
【請求項７】
前記ビス（２，６−ジ−ｔ−ブチルフェニル）ペンタエリスリトールジフォスファイトよりも高い疎水性を有するリン系酸化防止剤が、ジステアリルペンタエリスリトールジフォスファイトであることを特徴とする請求項３記載のインクジェット用インク保持容器。
【請求項８】
前記ビス（２，６−ジ−ｔ−ブチルフェニル）ペンタエリスリトールジフォスファイトよりも高い疎水性を有するリン系酸化防止剤が、２，２’−メチレンビス（４，６−ジ−ｔ−ブチルフェニル）オクチルフォスファイトであることを特徴とする請求項３記載のインクジェット用インク保持容器。
【発明の詳細な説明】
【技術分野】
【０００１】
本発明は、インクジェット記録装置に用いられるインクジェット用インク保持容器に関する。
【背景技術】
【０００２】
従来、インクジェット記録装置には、一般にインクを貯蔵するインク保持容器（インクタンクと表すことがある）とインクを吐出して印字を行うインクジェット記録ヘッド部とが、直接又はチューブのようなインク供給部材によって接続された構成のインクジェットヘッドカートリッジを有している。このようなインクジェット記録装置において、インクと常に接液する部材には、従来から樹脂材料や金属材料、ゴム材料等が使用されてきた。これらの材料のなかでは、コスト及び加工性といった観点から樹脂材料が好んで用いられる。
【０００３】
ここでいう樹脂材料には、例えば、ポリオレフィン、ＡＢＳ（アクリルニトリルブタジエンスチレンラバー）、ＰＳ（ポリスチレン）、ＰＥＴ（ポリエチレンテレフタレート）、ＰＶＣ（ポリ塩化ビニル）等が挙げられる。そして、その樹脂材料中でも耐薬品性、リサイクル性、透明性、成型の容易性及びコストといった視点から、特にポリオレフィン系樹脂が好んで利用されている。ここでいうポリオレフィン系樹脂として、例えば、ポリエチレン、ポリプロピレン、エチレン・プロピレン共重合体等が挙げられる。
【０００４】
ポリオレフィン系樹脂においては、樹脂の合成時に使用される塩素系のチーグラーナッタ触媒由来の塩素化合物がポリマー内に残留し、腐食、黄変するので中和剤として脂肪酸塩やハイドロタルサイトを添加することが知られている。また、透明性を高めるためには、樹脂の結晶核の生成を促進し、微細な結晶を生成させる造核剤を添加することが一般的である。成型後の離型性を良くするために、ワックス等の滑剤を入れる場合もある。
【０００５】
さらに一般的に、ポリオレフィン樹脂にはその品質を安定させるために各種酸化防止剤を添加することが知られている。熱溶融して成型する工程ではもちろんのこと、特に、樹脂を溶融し繊維状に延伸する工程においては、表面積が大きくなるため、熱由来の酸素ラジカルによる樹脂の自動酸化（樹脂の劣化）がおきやすい。このため、フェノール系酸化防止剤の使用や、フェノール系酸化防止剤とリン系酸化防止剤を併用することが知られている。ヒンダードフェノール骨格を有するフェノール系酸化防止剤は、熱により発生した酸素ラジカルを瞬時に捕獲して過酸化物となる。生成された過酸化物はキノン類になり、樹脂の黄変を生じさせ、樹脂の再生、リサイクル化を困難とするが、リン系酸化防止剤を併用すると、リン系酸化防止剤の還元作用により過酸化物を還元し、もとのフェノール系酸化防止剤に再生させ、樹脂のリサイクル化を容易にする。
【０００６】
成型後においても、光や熱、オゾン等より発生する酸素ラジカルによる劣化を防止するため、イオウ系酸化防止剤を併用することも知られている（例えば、非特許文献１参照。）。
【０００７】
しかしながら上記従来技術には次のような問題があった。
リン系酸化防止剤は、主に成型時の加熱環境下において還元剤として機能し、リン原子は酸素を捕獲するため三価から五価となる。生成された五価のリン化合物の極性は三価に比べ高く、水溶性のインクジェットインク（インクと表すことがある）に溶解しやすくなる。生成した五価のリン化合物は、長期にわたってインクに接したり、また短時間においても高温下におかれるとインクに溶解する。理由は定かではないが、五価のリン化合物のインクに対する溶解度は、インク中の色材の種類や溶剤組成、ｐＨなどに依存する。さらに、インクジェットプリンターのインク流路のところどころにある、ごみなどをろ過するために設けられたステンレス製等のフィルターに析出し、インクの流れ性を阻害するため、最終的には、インク供給不足による印字不良に陥る問題にまで発展する。
【０００８】
特許文献１においては、イソシアヌレート骨格を持つフェノール系酸化防止剤を使用することにより、インク保持容器やインク接液部材のぬれ性が高まるために、インクの追随性が改良されることが記載されている。また、特許文献２においてはホスフィノプロピオネート化合物が酸化防止剤として有効であることが記載されている。また、特許文献３においては、リン系酸化防止剤の酸化物の加水分解物である酸性ホスホン酸誘導体が、内部潤滑剤として離型効果があることが記載されている。しかしながら、いずれの発明もリン系酸化防止剤のインクジェットインクに対する溶解性にまでは言及していない。
【０００９】
特許文献４の実施例においてはポリプロピレンの芯材とポリエチレンの鞘材より構成された吸収体をＧＥプラスチック社のＮＯＲＩＬ（変性ポリフェニレンオキサイド）で作製したインクタンクに装着することが記載されている。ポリプロピレンの芯材とポリエチレンの鞘材それぞれにはイオウ系、フェノール系、リン系の酸化防止材が添加されている。芯材のリン系酸化防止材はビス（２，４−ジ−ｔ−ブチルフェニル）ペンタエリスリトールジフォスファイトであり、鞘材のリン系酸化防止材はトリス（２，４−ジ−ｔ−ブチルフェニル）フォスファイトである。
【００１０】
上記インクタンクにインクを充填し、室温にて数ヶ月放置し印字を行ったところ、インクの吐出量が次第に低下し、最終的にはインクが全く吐出しない状況を引き起こした。インクタンクとチップタンク（インクジェットヘッドを搭載している構造物）の接続部にあるステンレス製のフィルターに芯材に使用されているビス（２，４−ジ−ｔ−ブチルフェニル）ペンタエリスリトールジフォスファイトの酸化物が詰まったからである。
【００１１】
【非特許文献１】日本化学会・高分子学会編、「高分子添加剤の新展開」、日刊工業新聞社、１９９８年９月３０日発行
【特許文献１】特開平２０００−４３２９０号公報
【特許文献２】特許第３５７５０３４号公報
【特許文献３】特許第３３０８１１３号公報
【特許文献４】特開平１１−２４０１８２号公報
【発明の開示】
【発明が解決しようとする課題】
【００１２】
本発明は、室温にて長期間または高温下にさらしても、酸化防止剤由来の化合物に起因するフィルター詰まりにより発生する印字不良を生じることのない、部材の少なくとも一部分がポリオレフィン製であるインクジェット用インク保持容器を提供することである。
【課題を解決するための手段】
【００１３】
上記目的は以下の本発明により達成される。
インクジェット記録装置に用いられるインクジェット用インク保持容器において、前記インクジェット用インク保持容器を構成する部材の少なくとも一部分がポリオレフィン樹脂製であり、該ポリオレフィン樹脂には少なくともヒンダードフェノール骨格を有する酸化防止剤と、ビス（２，６−ジ−ｔ−ブチルフェニル）ペンタエリスリトールジフォスファイトよりも高い疎水性を有するリン系酸化防止剤とが含有されており、かつビス（２，６−ジ−ｔ−ブチルフェニル）ペンタエリスリトールジフォスファイトと同一の若しくはより低い疎水性を有するリン系酸化防止剤は非含有であることを特徴とするインクジェット用インク保持容器。
【発明の効果】
【００１４】
本発明においては、リン系酸化防止剤として、標準的なインクジェットインクに対して溶解性が低い、ビス（２，６−ジ−ｔ−ブチルフェニル）ペンタエリスリトールジフォスファイトよりも高い疎水性を有するリン系酸化防止剤を選択した。このようなリン系酸化防止剤とヒンダードフェノール骨格を有する酸化防止剤とを併用すると、ポリオレフィンを窒素酸化物が発生するガス炉などの条件下において熱成形しても、樹脂の黄ばみや熱劣化がほとんどない。また、作製したインクジェット用インク保持容器にインクジエットインクを充填し、インクジェットインクと接液して室温にて長期間または高温下にさらしても、ビス（２，６−ジ−ｔ−ブチルフェニル）ペンタエリスリトールジフォスファイトよりも疎水性の高いリン系酸化防止剤を選択し、ビス（２，６−ジ−ｔ−ブチルフェニル）ペンタエリスリトールジフォスファイトと同一の若しくはより低い疎水性を有するリン系酸化防止剤は非含有であるためインク中への酸化防止剤の溶出が低減される。このため、酸化防止剤由来の化合物、特にリン系酸化防止剤の酸化物に起因するフィルター詰まりが防止され、高品位の印字を可能としたインクジェット用インク保持容器を提供することができる。
【発明を実施するための最良の形態】
【００１５】
次に好ましい実施の形態を挙げて本発明を更に詳細に説明する。
本発明のインクジェット用インク保持容器は、これを構成する部材の少なくとも一部分がポリオレフィン樹脂、たとえば、ポリプロピレンやポリエチレン等のポリオレフィン樹脂製であることが好ましい。
【００１６】
次に、本発明において使用するリン系酸化防止剤について詳細に述べる。
リン系化合物（ホスフィン）は強い還元作用をもつことが知られている。酸化防止剤としてリン系酸化防止剤とフェノール系酸化防止剤とを併用すると、主にフェノール系酸化防止剤が成型時に発生した活性酸素を捕捉し過酸化物となる。そして、リン系酸化防止剤が生成したフェノール系酸化防止剤の過酸化物を還元し、フェノール系酸化防止剤を再生する。この時、リン系酸化防止剤自身は酸化され、生成したリン系酸化防止剤の酸化物は極性が高くなりインクに溶解しやすくなる。理由は定かではないが、ビス（２，６−ジ−ｔ−ブチルフェニル）ペンタエリスリトールジフォスファイトの酸化物はフィルター等インク流路の狭く、複雑な部位で析出する。酸化物がフィルター等のインク流路の狭い部位に析出するとインクの追随性がなくなり、最終的にはインクがノズルに供給されなくなり不吐出となる。
【００１７】
フィルター詰まりが生じたインクタンクのインク中に溶解した酸化防止剤量を高速液体クロマトグラフィーを用いて測定したところ、リン系酸化防止剤のビス（２，６−ジ−ｔ−ブチルフェニル）ペンタエリスリトールジフォスファイトの酸化物が最も多かった。
【００１８】
そして、この酸化物の高速液体クロマトグラフにおける溶出時間は最も短く、このため疎水性は低く、他の酸化防止剤やその酸化物に比べ、ポリオレフィン樹脂材料等に配合されたとき、該材料から遊離しやすく、インクに溶解しやすいことが推測された。
【００１９】
その他のリン系酸化防止剤やその酸化物、例えばトリス（２，４−ジ−ｔ−ブチルフェニル）フォスファイト（イルガフォス１６８など）では、フィルター詰まりは全く生じなかった。また高速液体クロマトグラフにおける溶出時間も長く、疎水性が大きく、ポリオレフィン樹脂材料等に配合されたとき、該材料から遊離しにくく、水系のインクジェットインクに溶解しにくいことが推測された。
【００２０】
上記の測定結果に着目し、高速液体クロマトグラフィーを用いて、ビス（２，６−ジ−ｔ−ブチルフェニル）ペンタエリスリトールジフォスファイトよりも疎水性が大きなリン系酸化防止剤を探索した。この探索により、これらのリン系酸化防止剤の酸化物は、ビス（２，６−ジ−ｔ−ブチルフェニル）ペンタエリスリトールジフォスファイトの酸化物よりも疎水性が高く、部材から遊離しにくくインクジェットインクへの溶解性が小さいことが推測された。また、ビス（２，６−ジ−ｔ−ブチルフェニル）ペンタエリスリトールジフォスファイトよりも疎水性の高いリン系酸化防止剤を使ったインクジェット用インク保持容器においては、酸化防止剤由来の印字トラブルは全く生じなかった。
【００２１】
本発明で使用するリン系酸化防止剤は、ビス（２，６−ジ−ｔ−ブチルフェニル）ペンタエリスリトールジフォスファイトよりも高い疎水性を有するリン系酸化防止剤であり、ビス（２，６−ジ−ｔ−ブチルフェニル）ペンタエリスリトールジフォスファイトと同一の若しくはより低い疎水性を有するリン系酸化防止剤は使用しない。本発明においては液体クロマトグラフィー法を用いてその疎水性を評価する。具体的には、例えば、液体クロマトグラフィー法により、リン系酸化防止剤と、ビス（２，６−ジ−ｔ−ブチルフェニル）ペンタエリスリトールジフォスファイトの溶出時間を測定する。そして、ビス（２，６−ジ−ｔ−ブチルフェニル）ペンタエリスリトールジフォスファイトよりも溶出時間が大きいリン系酸化防止剤を選択すればよい。測定条件は特に限定されないが、たとえば、逆層シリカ系カラムを用いることが好ましい。具体的には、例えば、好ましいカラムとしてＡｇｉｌｅｎｔ社製  Ｃ８  （４．５ｍｍｘ１５０ｍｍ）（商品名、Ａｇｉｌｅｎｔ社製）を挙げることができる。左記カラムを用いる場合には、溶離液として、メタノール／水混合物を用いることが好ましく、メタノール／水の体積比を７０／３０から１００／０（質量比）まで連続的に変えながら測定することが好ましい。
【００２２】
また、本発明において使用するリン系酸化防止剤としては、高い疎水性に加え、リン系酸化防止剤の還元剤としての機能（反応性）、成型時の耐熱性を考慮すると、下記に挙げる酸化防止剤が好ましい。
【００２３】
すなわち、好ましいリン系酸化防止剤として、トリス（２，４−ジ−ｔ−ブチルフェニル）フォスファイト、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピン、ビス（２，６−ジ−ｔ−ブチル−４−メチルフェニル）ペンタエリスリトールジフォスファイト、ジステアリルペンタエリスリトールジフォスファイト及び２，２’−メチレンビス（４，６−ジ−ｔ−ブチルフェニル）オクチルフォスファイトを挙げることができる。
【００２４】
トリス（２，４−ジ−ｔ−ブチルフェニル）フォスファイトの化学式（１）を次に示す。トリス（２，４−ジ−ｔ−ブチルフェニル）フォスファイトは、Ｉｒｇａｆｏｓ１６８（商品名、チバスペシャリティーケミカルズ社）、アデカスタブ２１１２（商品名、旭電化工業（株））、スミライザーＰ−１６（商品名、住友化学（株））等として市販されている。
【００２５】
【化１】
2007320135.tif 000003
【００２６】
また、ビス（２，６−ジ−ｔ−ブチル−４−メチルフェニル）ペンタエリスリトールジフォスファイトの化学式（２）を次に示す。ビス（２，６−ジ−ｔ−ブチル−４−メチルフェニル）ペンタエリスリトールジフォスファイトは、アデカスタブＰＥＰ−３６（商品名、旭電化工業（株））として市販されている。
【００２７】
【化２】
2007320135.tif 000004
【００２８】
また、ジステアリルペンタエリスリトールジフォスファイトの化学式（３）を次に示す。ジステアリルペンタエリスリトールジフォスファイトは、アデカスタブＰＥＰ−８（商品名、旭電化工業（株））として市販されている。
【００２９】
【化３】
2007320135.tif 000005
【００３０】
また、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピンの化学式（４）を次に示す。６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピンは、スミライザーＧＰ（商品名、住友化学（株））として市販されている。
【００３１】
【化４】
2007320135.tif 000006
【００３２】
また、２，２’−メチレンビス（４，６−ジ−ｔ−ブチルフェニル）オクチルフォスファイトの化学式（５）を次に示す。２，２’−メチレンビス（４，６−ジ−ｔ−ブチルフェニル）オクチルフォスファイトは、アデカスタブＨＰ−１０（商品名、旭電化工業（株））として市販されている。
【００３３】
【化５】
2007320135.tif 000007
【００３４】
上記以外のリン系酸化防止剤においても、ビス（２，６−ジ−ｔ−ブチルフェニル）ペンタエリスリトールジフォスファイトよりも高い疎水性を有するリン系酸化防止剤は、本発明におけるリン系酸化防止剤として好ましく用いることができる。
【００３５】
また、スミライザーＧＰのように骨格内にホスフィンとヒンダードフェノール骨格の両者を有するものは、１種においてリン系酸化防止剤とフェノール系酸化防止剤の二役をこなすため、ヒンダードフェノール骨格を有する酸化防止剤と併用しなくても良い。
【００３６】
上記リン系酸化防止剤は、一種を用いてもよいし、二種以上を用いてもよい。上記リン系酸化防止剤は、ポリオレフィン樹脂に対し、通常、１００ｐｐｍ〜２０００ｐｐｍ添加することが好ましく、５００ｐｐｍ〜１０００ｐｐｍ添加することがより好ましい。
【００３７】
次に、本発明において使用するヒンダードフェノール骨格を有する酸化防止剤について述べる。市場で販売されているヒンダードフェノール骨格を有する酸化防止剤はいずれも使用可能である。一例をあげると、１，３，５−トリス（３’，５’−ジ−ｔ−ブチル−４’−ヒドロキシベンジル）−Ｓ−トリアジン−２，４，６−（１Ｈ，３Ｈ，５Ｈ）トリオン〔アデカスタブＡＯ−２０（商品名、旭電化工業（株）〕、１，１，３−トリス（２−メチル−４−ヒドロキシ−５−ｔ−ブチルフェニル）ブタン〔アデカスタブＡＯ−３０（商品名、旭電化工業（株））、ヨシノックス９３０（商品名、（株）エーピーアイコーポレーション）〕、４，４’−ブチリデンビス（３−メチル−６−ｔ−ブチルフェノール）〔アデカスタブＡＯ−４０（商品名、旭電化工業（株））、ヨシノックスＢＢ（商品名、（株）エーピーアイコーポレーション）〕、ステアリル−β−（３，５−ジ−ｔ−ブチル−４−ヒドロキシフェニル）プロピオネート〔アデカスタブＡＯ−５０（商品名、旭電化工業（株））、トミックスＳＳ（商品名、（株）エーピーアイコーポレーション）、アデカスタブＡＯ−７５（商品名、旭電化工業（株））〕、３，９−ビス〔１，１−ジメチル−２−〔β−（３−ｔ−ブチル−４−ヒドロキシ−５−メチルフェニル）プロピオニルオキシ〕エチル〕２，４，８，１０−テトラオキサスピロ[５，５]ウンデカン〔アデカスタブＡＯ−８０（商品名、旭電化工業（株））〕、１，３，５−トリメチル−２，４，６−トリス（３，５−ジ−ｔ−ブチル−４−ヒドロキシベンジル）ベンゼン〔アデカスタブＡＯ−３３０（商品名、旭電化工業（株））〕、２，６−ジ−ｔ−ブチル−ｐ−クレゾール〔ヨシノックスＢＨＴ（商品名、（株）エーピーアイコーポレーション）、ヨシノックスＢＨＴ−Ｐ（商品名、吉富製薬（株））〕、４，４’−チオビス（３−メチル−６−ｔ−ブチルフェノール）〔ヨシノックスＳＲ（商品名、吉富製薬（株））〕、２，２’−メチレンビス（４−メチル−６−ｔ−ブチルフェノール）〔ヨシノックス２２４６Ｇ（商品名、（株）エーピーアイコーポレーション）、ヨシノックス２２４６Ｒ（商品名、吉富製薬（株））〕、２，２’−メチレンビス（４−エチル−６−ｔ−ブチルフェノール〔ヨシノックス４２５（商品名、（株）エーピーアイコーポレーション）〕、テトラキス〔メチレン−３−（３’，５’−ジ−ｔ−ブチル−４’−ヒドロキシフェニル）プロピオネート〕メタン〔Ｉｒｇａｎｏｘ１０１０（商品名、チバスペシャリティーケミカルズ社）、アデカスタブＡＯ−６０（商品名、旭電化工業（株））〕、２，６−ジ−ｔ−ブチル−４−エチルフェノール〔ヨシノックス２５０（商品名、（株）エーピーアイコーポレーション）、トミックスＴＴ（商品名、吉富製薬（株））、スミライザーＳ（商品名、住友化学（株））〕等である。この他のヒンダードフェノール骨格を有する酸化防止剤であっても良い。
【００３８】
上記ヒンダードフェノール骨格を有する酸化防止剤は、一種を用いてもよいし、二種以上を用いてもよい。上記ヒンダードフェノール骨格を有する酸化防止剤は、ポリオレフィン樹脂に対し、通常、１００ｐｐｍ〜２０００ｐｐｍ添加することが好ましく、５００ｐｐｍ〜２０００ｐｐｍ添加することがより好ましい。
【００３９】
また、本発明のインクジェット用インク保持容器に使用されるポリオレフィン樹脂には、その他の添加剤を添加することも可能である。主な添加剤としては、イオウ系酸化防止剤やヒンダードアミン、ベンゾトリアゾール、ベンゾフェノン、サリシレート系などの紫外線吸収剤の他、ゲルオール等の透明化を促すための造核剤、触媒残渣を中和するステアリン酸カルシウム等の高級脂肪酸塩やハイドロタルサイト、水酸化カルシウムなどの水酸化物、離型性を向上するための離型剤、その他難燃剤、可塑剤、帯電防止剤、着色剤等を添加しても良い。
【００４０】
ポリオレフィン樹脂は重金属により酸化劣化を生じるので、重金属不活性化剤として、金属石鹸類やハイドロタルサイト類、ＡＤＫ  ＳＴＡＢ  ＣＤＡ−１、ＡＤＫ  ＳＴＡＢ  ＣＤＡ−６（商品名、旭電化工業（株）製）等のサリチル酸誘導体、ＩｒｇａｎｏｘＭＤ１０２４（商品名、Ｃｉｂａ  Ｓ．Ｐ）などのヒドラシド誘導体、ＮａｕｇａｒｄＸＬ−１（商品名、Ｕｎｉｒｏｙａｌ）などのシュウ酸アミド誘導体、ＨｏｓｔａｎｏｘＯＳＰ−１（商品名、Ｈｏｅｃｈｓｔ）などのイオウ含有ホスファイト等を使用しても良い。
【００４１】
特にイオウ系酸化防止剤は、リン系酸化防止剤と同様にヒンダードフェノール骨格を有する酸化防止剤と併用すると、相乗効果が期待できる。イオウ系酸化防止剤の具体例としては、ジアルキルチオジプロピオネート、主要なアルキル基としてはドデシル、テトラデシル、オクタデシル等がある。さらに、テトラキス［メチレン（３−ドデシル）］等などである。これらイオウ系酸化防止剤は、一種を用いてもよいし、二種以上を用いてもよい。これらは、ポリオレフィン樹脂に対し、通常、５００ｐｐｍ〜１０００ｐｐｍ添加することが好ましい。
【００４２】
なお、これらの添加剤はインクジェットインクへの溶解性を十分に考慮し、これらの添加剤の溶出による問題等が発生しない、或いは悪影響を及ぼさない物質であるかを十分に検討してから用いると良い。
【００４３】
以下図面を用いて本発明の好適な実施の形態を更に具体的に説明する。
図１は、本発明の一実施形態に係るインクジェット用インク保持容器としてのインクタンク４００およびこのインクタンクをキャリッジ５０１（図４参照）上において保持するホルダー３００を示す斜視図である。インクタンク４００についてはインク供給口から視た図である。また、図２はホルダー３００を一部破断して示す斜視図であり、特にインクタンク４００との接続部を示す図である。
【００４４】
ホルダー３００は、後述するようにインクジェットヘッド１００を一体に備え、また、インクジェット記録装置のキャリッジ５０１において着脱自在に装着されるものである。図１および図２に示されるように、このホルダー３００は、上面が開放されたほぼ箱形を成しており、また、この箱形の一方の端面の上半分が切り欠かれその切欠き部分からフランジ部３０２が突出するように形成されている。さらに、上記一端面に対向する端面はその上半分が屈曲部３４０として外方に傾斜して延在する。また、ホルダー３００は、その底部に周囲が弾性部材３０４によって取り囲まれ先端にフィルター３３２が設けられた煙突状の供給管３３０が３個設けられている。図１は、供給管３３０が３個設けられている実施形態が示されているが、本発明はこれに限定されるものではなく、任意の数の供給管を設けたものとすることができる。これにより、インクタンク４００がホルダー３００に装着されることによってインクタンク４００の３種類（もしくは任意の数）のインクをぞれぞれインクジェットヘッド１００に供給することができる。すなわち、ホルダー３００の供給管３３０はそのフィルター３３２の部分をインクタンク４００のインク供給口４０１に設けられた毛管力発生部材４１５（図３参照）に当接されている。また、このとき、弾性部材３０４はインク供給口４０１の周囲および供給管３３０の周囲をシールする。これにより、インクの蒸発および漏れを防止しつつ良好なインク供給を行うことができる。
【００４５】
インクタンク４００は、上述した３種類（もしくは任意の種類）のインクをそれぞれ所定の部材で区切られた別個の収納室において保持する。各収納室にはその大部分を占めるように毛管力発生部材４１６（図３参照）が格納されこの毛管力発生部材４１６が毛管力によってインクを保持する。そして、各収納室の底部にはインク供給口４０１が設けられ、毛管力発生部材４１６に保持されたインクはこのインク供給口４０１を介してインクジェットヘッド１００側へ供給される。すなわち、各インク供給口４０１には、図５に示す断面を有する芯部２１及び鞘部２２を有する繊維からなる毛管力発生部材４１５（図３参照）が設けられている。この毛管力発生部材４１５の毛管力は、収納室内のインクを保持する毛管力発生部材４１６の毛管力より大きく設定することが好ましく、これにより、良好なインク供給が可能となる。
【００４６】
上記本発明のインクタンク（インクジェット用インク保持容器）は、インクタンクの外装、毛管力発生部材、インク供給口に配置された繊維状の毛管力発生部材等のいずれかの部材の少なくとも一部分が上述した特定の酸化防止剤を含むポリオレフィン樹脂で構成されている。これら部材の形状は、上記の形状に限定されるものではない。
【００４７】
次に、上記特定のリン系酸化防止剤及びヒンダードフェノール骨格を有する酸化防止剤を含有するポリオレフィン樹脂製の繊維状の毛管力発生部材の製造方法の一例について簡単に説明する。
【００４８】
まず弾性力を有する棒状或いは板状の連続した繊維集合体を、上記特定のリン系酸化防止剤及びヒンダードフェノール骨格を有する酸化防止剤を含有するポリオレフィン樹脂から成型し、カッターで基準単位に切断し、繊維塊を形成する。この繊維塊を所定の型内に圧縮挿入し、加熱炉で加熱し所定の形状を有する毛管力発生部材とする。加熱炉はガス炉、電気炉どちらでもかまわないが、ガス炉は一般的に窒素酸化物が多く、酸化防止剤がそれらによって酸化されやすくなるため、電気炉を使用することが好ましい。
【００４９】
この時、上記繊維塊を構成する繊維は、ポリプロピレンから構成される芯部２１及びポリエチレンから構成される鞘部２２を有する図５に示したような構成を有する繊維であることが好ましい。繊維の外径は特に限定されない。加熱炉の温度は、鞘部２２を構成しているポリエチレンの融点より高く、芯部２１を構成しているポリプロピレンの融点より低い温度であれば何度でもよい。例えば、鞘部２２のポリエチレンの融点が１３２℃である場合には、加熱炉の温度を１３５℃〜１５５℃とすることが好ましい。加熱する時間は、毛管力発生部材が必要とする強度に応じて調整すればよい。
【００５０】
上記製造方法により調製される毛管力発生部材は、熱をかけることで、鞘部のポリエチレンが溶けて接着剤の役目をし、芯部のポリプロピレン繊維が三次元的に絡み合った交点で固定された強度が大きい塊状の構造となる。
【００５１】
毛管力発生部材は、上述した製造方法によって製造される、２種類のポリオレフィン系樹脂の材料の芯鞘複合繊維から形成されるものに限られるものではなく、２種類以上の材料を別々の繊維とし、それを混合して用いてもよい。勿論、２種類の材料の構成比も１：１に限られず、目的に応じて定めればよい。或いは１種類の材料の単素材繊維を用いて融着するようにしてもよい。又、所定の温度で加熱することで、一方の材料を接着剤的に利用し、繊維の三次元的に絡み合った交点を固定した構造に限定されるものでもない。
【００５２】
また、毛管力発生部材を構成する材料は１種類の材料だけであってもよく、その構造についても従来公知のフェルト等の如き不織布形態であってもよい。又、毛管力発生部材を構成するポリオレフィン系樹脂の材料からなる繊維は、例えば、特開平５−８４０５号公報に開示されるように直線状に束ねた構造としてもよい。このような構造はインク供給性及びインク残量の減少の両方に効果がある。
【００５３】
また、インクタンク（インクジェット用インク保持容器）の外装を構成する容器および蓋等は、上記特定のリン系酸化防止剤及びヒンダードフェノール骨格を有する酸化防止剤を含有するポリオレフィン樹脂を用い、成型すればよい。成形方法は特に限定されず、公知の成形方法の中から適したものを選択すればよい。通常、射出成形法により成形することが好ましい。
【実施例】
【００５４】
次に実施例を挙げて本発明を更に具体的に説明する。
【００５５】
図６に本実施例のインクタンク（インクジェット用インク保持容器）の概略断面図を示す。図６において、インクタンク１は、上部が開口した容器２と、毛管力発生部材１３Ａ、１３Ｂを収納する毛管力発生部材収納室５及び液体供給容器５０を覆う蓋３から構成されるインクタンク外装４を有する。毛管力発生部材収納室５は、上部で大気連通口１５を介して大気と連通し、下部で毛管力発生部材１３Ｄを備えたインク供給口１２と連通し、インクを収容する実質的に密閉された液体供給容器５０とは、仕切り壁６５によって仕切られている。仕切り壁６５の下部には、毛管力発生部材収納室５と液体供給容器５０を連通する連通部６６ｂが開口しており、これにより液体供給容器５０と毛管力発生部材収納室５とをインクが行き来するようになっている。このインクタンク１をプリンタ内に装着し、インク供給口１２より不図示のインクジェットヘッドへインクの供給を行う。
【００５６】
（毛管力発生部材の製造例）
上記毛管力発生部材（１３Ａ、１３Ｂ及び１３Ｄ）として毛管力発生部材Ａ〜Ｄを次のようにして用意した。
【００５７】
〔毛管力発生部材Ａの製造例〕
表１に示した配合のポリプロピレン樹脂（ｉ）（ＰＰ樹脂（ｉ）と表す）及びポリエチレン樹脂（ｉ）（ＰＥ樹脂（ｉ）と表す）を用いて、ポリオレフィン芯鞘複合繊維集合体を形成した。これをカッターで切断し、この繊維集合体を所定形状の型内に圧縮挿入し、ガス炉で加熱して所定の形状を有する毛管力発生部材Ａを作製した。
【００５８】
〔毛管力発生部材Ｂの製造例〕
表１に示した配合のポリプロピレン樹脂（ｉｉ）（ＰＰ樹脂（ｉｉ）と表す）及びポリエチレン樹脂（ｉｉ）（ＰＥ樹脂（ｉｉ）と表す）を用いた以外は毛管力発生部材Ａの製造例と同様にして毛管力発生部材Ｂを作製した。
【００５９】
〔毛管力発生部材Ｃの製造例〕
表１に示した配合のポリプロピレン樹脂（ｉｉｉ）（ＰＰ樹脂（ｉｉｉ）と表す）及びポリエチレン樹脂（ｉｉｉ）（ＰＥ樹脂（ｉｉｉ）と表す）を用いた以外は毛管力発生部材Ａの製造例と同様にして毛管力発生部材Ｃを作製した。
【００６０】
〔毛管力発生部材Ｄの製造例〕
表１に示したように、酸化防止剤及び中和剤を含まないポリエーテルポリウレタン材料を用いてウレタンフォームを形成し、これをカッターで切断し、所定の形状を有する毛管力発生部材Ｄを作製した。
【００６１】
（インクタンクの外装を構成する容器及び蓋の製造例）
また、上記インクタンクの外装４を構成する容器２と蓋３として、下記のインクタンクの外装（ａ）及び（ｂ）を構成する容器（ａ）及び（ｂ）並びに蓋（ａ）及び（ｂ）を次のようにして用意した。
【００６２】
〔インクタンクの外装（ａ）を構成する容器（ａ）及び蓋（ａ）の製造例〕
表１に示した配合のポリプロピレン樹脂（Ｃ１）（ＰＰ樹脂（Ｃ１）と表す）を用いて、射出成形によりインクタンクの外装（ａ）を構成する容器（ａ）及び蓋（ａ）を作製した。インクタンクの外装（ａ）を構成する容器（ａ）及び蓋（ａ）の形状は、市販のインクカートリッジ（ＢＣＩ−６（商品名、キヤノン（株）製））に使用されているものと同様の形状とした。
【００６３】
〔インクタンクの外装（ｂ）を構成する容器（ｂ）及び蓋（ｂ）の製造例〕
表１に示した配合のポリプロピレン樹脂（Ｃ２）（ＰＰ樹脂（Ｃ２）と表す）を用いたこと以外は上記インクタンクの外装（ａ）を構成する容器（ａ）及び蓋（ａ）の製造例と同様にして、インクタンクの外装（ｂ）を構成する容器（ｂ）及び蓋（ｂ）を作製した。
【００６４】
【表１】
2007320135.tif 000008
【００６５】
（インク）
インクとして下記組成を有するインク（Ｉ−１）を用意した。
・ＤＢＬ１９９                          ４．５質量％
（日本化薬社製）
・グリセリン                            ８．０質量％
・ジエチレングリコール                  ８．０質量％
・尿素                                １０．０質量％
・アセチレノールＥ１００                ０．６質量％
（川研ファインケミカル社製）
・純水                                ６８．９質量％
【００６６】
（リン系酸化防止剤の疎水性及びインクタンクの評価）
本実施例で使用したリン系酸化防止剤の疎水性及び本実施例のインクタンクの評価を次のようにして行った。
【００６７】
〔リン系酸化防止剤の疎水性評価〕
リン系酸化防止剤の１ｐｐｍメタノール溶液を作製し、液体クロマトグラフを使用して溶出時間を測定し、リン系酸化防止剤の疎水性を評価した。測定条件を下記に示す。
液体クロマトグラフ：Ａｇｉｌｅｎｔ１１００
検出器：質量検出器（Ａｇｉｌｅｎｔ社  ＳＬ）
カラム：Ａｇｉｌｅｎｔ社  Ｃ８  ４．５ｍｍｘ１５０ｍｍ
溶離液：メタノール／水＝７０／３０⇒１００／０
流速：１ｍｌ／ｍｉｎ
【００６８】
〔印字品位〕
上記インク（Ｉ−１）を充填したインクタンクを７０℃の温度で２週間加熱した後、これを市販のプリンター（キャノン（Ｃａｎｏｎ）プリンターＰＩＸＵＳ  ９９００ｉ（商品名）、キヤノン株式会社（製））にセットし、印字パターン（ベタパターン）の印字を行った。所定量のインクを使用した後、吸引回復操作を３回連続して行い、インクタンクの重量減少量を測定し、印字開始前の重量減少量と比較し、下記基準に基づき評価した。
Ａ：５０タンク使用しても吸引量の低下が認められない。
Ｂ：５０タンク使用すると吸引量の低下が若干（１０％以下）生じるが、印字には問題がない。
Ｃ：５０タンク未満の使用で吸引量が低下し、不吐ノズルが発生した。
【００６９】
〔フィルター詰まり〕
上記印字品位の評価を行った後、インクタンクを装着したホルダーの供給管部に装着しているＳＵＳフィルター（サスミックス  Φ５μｍ）をとりだし、水洗後、異物の有無を光学顕微鏡において観察し、下記基準に基づきフィルター詰まりを評価した。
Ａ：異物は確認されなかった。
Ｃ：綿状の異物が確認された。
【００７０】
（実施例１）
上記毛管力発生部材（１３Ａ、１３Ｂ及び１３Ｄ）として、上記毛管力発生部材Ａを、インクタンクの外装４を構成する容器２として前記容器（ａ）を、蓋３として前記蓋（ａ）を、インクとして、上記インク（Ｉ−１）を用いた。またこれら以外の部材は、市販のインクカートリッジ（ＢＣＩ−６（商品名）、キヤノン（株）製）に使用されているものと同様の部材を用い、インクタンクを作製した。本実施例で用いたリン系酸化防止剤の疎水性及び本実施例で得られたインクタンクは上述した方法により評価した。得られた結果を表２及び表３に示す。
【００７１】
（実施例２）
上記毛管力発生部材（１３Ａ、１３Ｂ及び１３Ｄ）として、上記毛管力発生部材Ｂを用いたこと以外は実施例１と同様にしてインクタンクを作製した。本実施例で用いたリン系酸化防止剤の疎水性及び本実施例で得られたインクタンクは上述した方法で評価した。得られた結果を表２及び表３に示す。
【００７２】
（実施例３）
上記毛管力発生部材（１３Ａ、１３Ｂ及び１３Ｄ）として、上記毛管力発生部材Ｄを、インクタンクの外装４を構成する容器２及び蓋３として、上記容器（ｂ）及び蓋（ｂ）を用いたこと以外は実施例１と同様にしてインクタンクを作製した。本実施例で用いたリン系酸化防止剤の疎水性及び本実施例で得られたインクタンクは上述した方法で評価した。得られた結果を表２及び表３に示す。
【００７３】
（比較例１）
上記毛管力発生部材（１３Ａ、１３Ｂ及び１３Ｄ）として、上記毛管力発生部材Ｃを用いたこと以外は実施例１と同様にしてインクタンクを作製した。本比較例で用いたリン系酸化防止剤の疎水性及び本比較例で得られたインクタンクは上述した方法で評価した。得られた結果を表２及び表３に示す。
【００７４】
【表２】
2007320135.tif 000009
【００７５】
【表３】
2007320135.tif 000010
【００７６】
表２に示したように、本実施例にて使用したリン系酸化防止剤は、いずれも、アデカスタブＰＥＰ２４Ｇ（ビス（２，６−ジ−ｔ−ブチルフェニル）ペンタエリスリトールジフォスファイト）よりも溶出時間（リテンションタイム）が大きく、高い疎水性を有する。このようなリン系酸化防止剤とヒンダードフェノール骨格を有する酸化防止剤とを含むポリオレフィン樹脂からなる部材（毛管力発生部材又はインクタンク外装）を用いた実施例１、２及び３のインクタンクは、印字品位及びフィルター詰まり評価で優れた結果を示した。
一方、アデカスタブＰＥＰ２４Ｇとヒンダードフェノール骨格を有する酸化防止剤とを含む芯材及びアデカスタブＰＥＰ２４Ｇよりも高い疎水性を有するＩｒｇａｆｏｓ１６８とヒンダードフェノール骨格を有する酸化防止剤とを含む鞘材とから構成された毛管力発生部材を用いた比較例１のインクタンクは、表３に示したように印字品位及びフィルター詰まり評価において実施例１、２及び３のインクタンクに劣っていた。
【図面の簡単な説明】
【００７７】
【図１】本発明の一実施形態に係るインクジェット用インク保持容器及びホルダーの分解斜視図である。
【図２】本発明におけるホルダーを一部破断して示した斜視図である。
【図３】本発明の一実施形態に係るインクジェット用インク保持容器の断面図である。
【図４】インクジェット記録装置の概略を示す斜視図である。
【図５】本発明におけるインク吸収体を構成する繊維の一例における断面図である。
【図６】実施例、比較例で使用したインクジェット用インク保持容器の断面概略図である。
【符号の説明】
【００７８】
１００  インクジェットヘッド
３００  ホルダー
３０２  フランジ部
３０４  弾性部材
３３０  供給管
３３２  フィルター
３３５  リブ
３４０  屈曲部
４００  インクタンク
４０１  インク供給口
４１０  溝
４１５  毛管力発生部材
４１６  毛管力発生部材
５０１  キャリッジ
６００  吐出回復ユニット
２１    芯部
２２    鞘部
１      インクタンク
２      容器
３      蓋
４      インクタンク外装
５      毛管力発生部材収納室
１２    インク供給口
１３Ａ  毛管力発生部材
１３Ｂ  毛管力発生部材
１３Ｄ  毛管力発生部材
１５    大気連通口
１７    大気導入溝
５０    液体供給容器
６５    仕切り壁
６６ａ  大気導入口
６６ｂ  連通部
Ｌ      気液界面
【図１】
2007320135.tif 000011
【図２】
2007320135.tif 000012
【図３】
2007320135.tif 000013
【図４】
2007320135.tif 000014
【図５】
2007320135.tif 000015
【図６】
2007320135.tif 000016
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
インクジェット記録装置に用いられるインクジェット用インク保持容器において、
前記インクジェット用インク保持容器を構成する部材の少なくとも一部分がポリオレフィン樹脂製であり、該ポリオレフィン樹脂には少なくともヒンダードフェノール骨格を有する酸化防止剤と、リン系酸化防止剤とが添加されており、該リン系酸化防止剤はビス（２，６−ジ−ｔ−ブチルフェニル）ペンタエリスリトールジフォスファイトよりも高い疎水性を有するものであることを特徴とするインクジェット用インク保持容器。
【請求項２】
前記リン系酸化防止剤は、ビス（２，６−ジ−ｔ−ブチルフェニル）ペンタエリスリトールジフォスファイトと同一もしくはより低い疎水性を有するものは添加されていないことを特徴とする請求項１に記載のインクジェット用インク保持容器。
【請求項３】
前記インクジェット用インク保持容器を構成する部材が、１種または２種以上のポリオレフィン樹脂を延伸して作製した繊維状素材に熱圧縮成型を施して作製した毛管力発生部材である請求項１記載のインクジェット用インク保持容器。
【請求項４】
前記ビス（２，６−ジ−ｔ−ブチルフェニル）ペンタエリスリトールジフォスファイトよりも高い疎水性を有するリン系酸化防止剤が、トリス（２，４−ジ−ｔ−ブチルフェニル）フォスファイト、ビス（２，６−ジ−ｔ−ブチル−４−メチルフェニル）ペンタエリスリトールジフォスファイト、ジステアリルペンタエリスリトールジフォスファイト、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピン及び２，２'−メチレンビス（４，６−ジ−ｔ−ブチルフェニル）オクチルフォスファイトからなる群より選ばれた少なくとも一種のリン系酸化防止剤であることを特徴とする請求項１記載のインクジェット用インク保持容器。
【請求項５】
前記ビス（２，６−ジ−ｔ−ブチルフェニル）ペンタエリスリトールジフォスファイトよりも高い疎水性を有するリン系酸化防止剤が、トリス（２，４−ジ−ｔ−ブチルフェニル）フォスファイトであることを特徴とする請求項４記載のインクジェット用インク保持容器。
【請求項６】
前記ビス（２，６−ジ−ｔ−ブチルフェニル）ペンタエリスリトールジフォスファイトよりも高い疎水性を有するリン系酸化防止剤が、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピンであることを特徴とする請求項４記載のインクジェット用インク保持容器。
【請求項７】
前記ビス（２，６−ジ−ｔ−ブチルフェニル）ペンタエリスリトールジフォスファイトよりも高い疎水性を有するリン系酸化防止剤が、ビス（２，６−ジ−ｔ−ブチル−４−メチルフェニル）ペンタエリスリトールジフォスファイトであることを特徴とする請求項４記載のインクジェット用インク保持容器。
【請求項８】
前記ビス（２，６−ジ−ｔ−ブチルフェニル）ペンタエリスリトールジフォスファイトよりも高い疎水性を有するリン系酸化防止剤が、ジステアリルペンタエリスリトールジフォスファイトであることを特徴とする請求項４記載のインクジェット用インク保持容器。
【請求項９】
前記ビス（２，６−ジ−ｔ−ブチルフェニル）ペンタエリスリトールジフォスファイトよりも高い疎水性を有するリン系酸化防止剤が、２，２'−メチレンビス（４，６−ジ−ｔ−ブチルフェニル）オクチルフォスファイトであることを特徴とする請求項４記載のインクジェット用インク保持容器。
【手続補正２】
【補正対象書類名】明細書
【補正対象項目名】００１３
【補正方法】変更
【補正の内容】
【００１３】
上記目的は以下の本発明により達成される。
インクジェット記録装置に用いられるインクジェット用インク保持容器において、
前記インクジェット用インク保持容器を構成する部材の少なくとも一部分がポリオレフィン樹脂製であり、該ポリオレフィン樹脂には少なくともヒンダードフェノール骨格を有する酸化防止剤と、リン系酸化防止剤とが添加されており、該リン系酸化防止剤はビス（２，６−ジ−ｔ−ブチルフェニル）ペンタエリスリトールジフォスファイトよりも高い疎水性を有するものであることを特徴とするインクジェット用インク保持容器。